(57)【要約】【課題】幅広い温度環境下に適応させることができるリチウムイオン伝導性部材、リチウムイオン蓄電素子、リチウムイオン二次電池およびリチウムイオン伝導性部材の製造方法を提供する。【解決手段】無機粒子と無機結着剤を含み、無機粒子同士の間隙により形成される空隙を有する多孔質層と、リチウムイオン伝導性を有し、多孔質層の空隙内に配置される固体電解質とを備える。【選択図】図１
2015046318.tif 000002
【特許請求の範囲】
【請求項１】
無機粒子と無機結着剤を含み、前記無機粒子同士の間隙により形成される空隙を有する多孔質層と、
リチウムイオン伝導性を有し、前記多孔質層の前記空隙内に配置される固体電解質と
を備えるリチウムイオン伝導性部材。
【請求項２】
前記空隙は、前記多孔質層に３０％以上５０％以下の空隙率で形成される請求項１に記載のリチウムイオン伝導性部材。
【請求項３】
前記無機粒子は、０．１μｍ以上５μｍ以下の平均粒子径を有する請求項１または２に記載のリチウムイオン伝導性部材。
【請求項４】
前記無機粒子は、酸化アルミニウムおよび水酸化アルミニウムからなる群から選択される少なくとも１種である請求項１〜３のいずれか一項に記載のリチウムイオン伝導性部材。
【請求項５】
前記無機結着剤は、リン酸アルミニウム、ケイ酸ナトリウムおよび塩化アルミニウムからなる群から選択される少なくとも１種である請求項１〜４のいずれか一項に記載のリチウムイオン伝導性部材。
【請求項６】
請求項１〜５のいずれか一項に記載のリチウムイオン伝導性部材と、前記リチウムイオン伝導性部材を挟んで配置される一対の電極とを有するリチウムイオン蓄電素子。
【請求項７】
請求項６に記載のリチウムイオン蓄電素子を有するリチウムイオン二次電池。
【請求項８】
請求項１〜５のいずれか一項に記載のリチウムイオン伝導性部材を製造するリチウムイオン伝導性部材の製造方法であって、
無機粒子と無機結着剤を含む混合液を乾燥させることにより、空隙を有する多孔質層を形成する多孔質層形成工程と、
前記多孔質層形成工程で形成された前記多孔質層およびリチウムイオン伝導性を有する固体電解質の少なくとも一方をプレスすることにより、前記多孔質層の前記空隙内に前記固体電解質が充填されたリチウムイオン伝導性部材を得る電解質充填工程と、
を有するリチウムイオン伝導性部材の製造方法。
【請求項９】
前記混合液は、７質量％以上５０質量％以下の水分量を有する請求項８に記載のリチウムイオン伝導性部材の製造方法。
【請求項１０】
前記電解質充填工程において、前記多孔質層および前記固体電解質の少なくとも一方は加熱しつつプレスされる請求項８または９に記載のリチウムイオン伝導性部材の製造方法。
【発明の詳細な説明】
【技術分野】
【０００１】
本発明は、リチウムイオン伝導性部材、リチウムイオン蓄電素子、リチウムイオン二次電池およびリチウムイオン伝導性部材の製造方法に関するものである。
【背景技術】
【０００２】
近年、リチウムイオン伝導性部材は、二次電池などに用いられ、小型で高い出力が得られることから、自動車や携帯電話など様々な装置への利用が進められている。また、リチウムイオン伝導性部材に用いられる電解質について、液体電解質に比べて液漏れのおそれが低いことから、全固体高分子電解質やゲル電解質などの固体電解質を用いることが注目されており様々な開発が行われている。
【０００３】
例えば、特許文献１には、「少なくとも一種の主鎖に酸素原子を含有する有機高分子化合物、少なくとも一種の無機酸化物、及びリチウム電解質塩を含む無機／有機複合高分子固体電解質膜を組み込んだリチウム二次電池であって、無機酸化物の平均粒径が１００ｎｍ以下であって、高分子化合物と無機酸化物の和を１００％としたときに、無機酸化物を１０〜３０質量％程度の割合で含み、固体電解質膜の厚みが４０μｍ以下であるリチウム二次電池。」が開示されている（請求項１）。
【先行技術文献】
【特許文献】
【０００４】
【特許文献１】特開２００２−２８００７２号公報
【発明の概要】
【発明が解決しようとする課題】
【０００５】
ここで、リチウムイオン伝導性部材を用いた二次電池などは、幅広い温度環境下での使用に対応することが求められている。例えば、二次電池を自動車に搭載した場合、零下３０℃などの低温環境から５０℃などの高温環境まで幅広い温度環境下で使用される。
そして、リチウムイオン伝導性部材を幅広い温度環境に適応させる必要があるが、固体電解質は液体電解質と比べて熱抵抗が高いため、低温環境下では、固体電解質の温度を上昇させることが難しく、二次電池から所定の電圧が得られないといった問題があった。また、高温環境下では、充放電の反応により高温とされた固体電解質内の温度を放熱して低下させることが難しく、固体電解質の劣化を招いてしまうといった問題があった。
このため、特許文献１のように固体電解質を用いたリチウムイオン伝導性部材を幅広い温度環境に適応させることは困難であった。
【０００６】
そこで、本発明は、幅広い温度環境に適応させることができるリチウムイオン伝導性部材、リチウムイオン蓄電素子、リチウムイオン二次電池およびリチウムイオン伝導性部材の製造方法を提供することを目的とする。
【課題を解決するための手段】
【０００７】
本発明者は、上記目的を達成すべく鋭意検討した結果、固体電解質を特定の無機材料で構成された多孔質層の空隙内に配置することにより、リチウムイオン伝導性部材を幅広い温度環境に適応することができることを見出し、本発明を完成させた。
すなわち、本発明は、以下の（１）〜（１０）を提供する。
【０００８】
（１）  無機粒子と無機結着剤を含み、無機粒子同士の間隙により形成される空隙を有する多孔質層と、
リチウムイオン伝導性を有し、多孔質層の空隙内に配置される固体電解質と
を備えるリチウムイオン伝導性部材。
【０００９】
（２）  空隙は、多孔質層に３０％以上５０％以下の空隙率で形成される（１）に記載のリチウムイオン伝導性部材。
【００１０】
（３）  無機粒子は、０．１μｍ以上５μｍ以下の平均粒子径を有する（１）または（２）に記載のリチウムイオン伝導性部材。
【００１１】
（４）  無機粒子は、酸化アルミニウムおよび水酸化アルミニウムからなる群から選択される少なくとも１種である（１）〜（３）のいずれかに記載のリチウムイオン伝導性部材。
【００１２】
（５）  無機結着剤は、リン酸アルミニウム、ケイ酸ナトリウムおよび塩化アルミニウムからなる群から選択される少なくとも１種である（１）〜（４）のいずれかに記載のリチウムイオン伝導性部材。
【００１３】
（６）  （１）〜（５）のいずれかに記載のリチウムイオン伝導性部材と、リチウムイオン伝導性部材を挟んで配置される一対の電極とを有するリチウムイオン蓄電素子。
【００１４】
（７）  （６）に記載のリチウムイオン蓄電素子を有するリチウムイオン二次電池。
【００１５】
（８）  （１）〜（５）のいずれかに記載のリチウムイオン伝導性部材を製造するリチウムイオン伝導性部材の製造方法であって、
無機粒子と無機結着剤を含む混合液を乾燥させることにより、空隙を有する多孔質層を形成する多孔質層形成工程と、
多孔質層形成工程で形成された多孔質層およびリチウムイオン伝導性を有する固体電解質の少なくとも一方をプレスすることにより、多孔質層の空隙内に固体電解質が充填されたリチウムイオン伝導性部材を得る電解質充填工程と、
を有するリチウムイオン伝導性部材の製造方法。
【００１６】
（９）  混合液は、７質量％以上５０質量％以下の水分量を有する（８）に記載のリチウムイオン伝導性部材の製造方法。
【００１７】
（１０）  電解質充填工程において、多孔質層および固体電解質の少なくとも一方は加熱しつつプレスされる（８）または（９）に記載のリチウムイオン伝導性部材の製造方法。
【発明の効果】
【００１８】
以下に説明するように、本発明によれば、過酷な温度環境下に幅広く適応させることができるリチウムイオン伝導性部材、リチウムイオン蓄電素子、リチウムイオン二次電池およびリチウムイオン伝導性部材の製造方法を提供することができる。
【図面の簡単な説明】
【００１９】
【図１】本発明のリチウムイオン伝導性部材の好適な実施形態の一例を示す模式的な断面図である。
【図２】本発明のリチウムイオン伝導性部材の製造方法の一例を説明する断面図である。
【図３】固体電解質の露出面に形成された微小な凹凸形状を示す断面図である。
【図４】本発明のリチウムイオン蓄電素子の好適な実施形態の一例を示す模式的な断面図である。
【図５】本発明のリチウムイオン二次電池の好適な実施形態の一例を示す模式的な断面図である。
【発明を実施するための形態】
【００２０】
［リチウムイオン伝導性部材］
本発明のリチウムイオン伝導性部材は、無機粒子と無機結着剤を含み、無機粒子同士の間隙により形成される空隙を有する多孔質層と、リチウムイオン伝導性を有し、多孔質層の空隙内に配置される固体電解質とを備えるものである。
次に、本発明のリチウムイオン伝導性部材の構成について、図１を用いて説明する。
【００２１】
図１は、本発明のリチウムイオン伝導性部材の好適な実施形態の一例を示す断面模式図である。
図１（Ａ）に示すように、本発明のリチウムイオン伝導性部材１は、多孔質層２と、多孔質層２内に配置される固体電解質３とを備えている。
多孔質層２は、無機粒子４を含み、無機結着剤５が無機粒子４間を互いに連結するように配置されている。そして、多孔質層２内には、無機粒子４同士の間隙により、多孔質層２の互いに対向する一方の面７と他方の面８を連通するように空隙６が形成されている。
一方、固体電解質３は、多孔質層２の空隙６内を満たすように充填され、多孔質層２の一方の面７と他方の面８からそれぞれ外部に露出する露出面９ａおよび９ｂ（最外面）を有する。なお、固体電解質３は、リチウムイオン伝導性部材１の熱抵抗を低下させる観点から、多孔質層２の一方の面７および他方の面８を超えて外部に露出する部分が少ないのが好ましく、図１（Ａ）に示すように、多孔質層２の一方の面７および他方の面８の同一面内に固体電解質３の露出面９ａおよび９ｂが位置する、すなわち多孔質層２の厚さと固体電解質３の厚さが同等となるのが好ましい。
【００２２】
また、図１（Ｂ）に示すように、本発明のリチウムイオン伝導性部材１は、固体電解質３の露出面９ａおよび９ｂを外部から保護する理由から、固体電解質３の露出面９ａおよび９ｂが多孔質層２の一方の面７および他方の面８より内側に位置する、すなわち固体電解質３の厚さを多孔質層２の厚さより小さくして多孔質層２内のみに固体電解質３を配置することがより好ましい。
【００２３】
＜多孔質層＞
上記多孔質層は、後述する無機粒子からなる集合体であり、リチウムイオン伝導性部材の熱抵抗を低下させるためのものである。多孔質層は、無機結着剤を介して無機粒子を互いに結着させることにより、内部に空隙が形成された集合体とすることができる。
【００２４】
上記多孔質層の空隙率（固体電解質が充填される空隙部分の割合）は、３０％以上５０％以下であるのが好ましい。多孔質層の空隙率が３０％以上であると、多孔質層の一方の面から他方の面に至る途中で空隙が大きく狭められることなく、ある程度一定の大きさで連通する少なくとも１つの空隙を形成することができ、空隙内に充填された固体電解質に一定の導通部分が確保されてイオン伝導性を高く保つことができる。また、空隙率が５０％以下であると、リチウムイオン伝導性部材の熱抵抗を低く抑えることができる。
【００２５】
ここで、空隙率は、幾何学法により測定した全空隙率をいうが、本発明においては、嵩密度をアルキメデス法により算出し、真密度を気相置換法（ピクノメータ法）により測定し、得られた結果を下記式（１）に代入した値を空隙率とした。
空隙率（％）＝{１−（嵩密度／真密度）｝×１００・・・（１）
また、上記多孔質層の一方の面および他方の面は、それぞれ多孔質層の最も外側に位置する部分を同一平面内に含む面とした。
【００２６】
＜無機粒子＞
上記多孔質層に含まれる無機粒子は、０．１μｍ以上５μｍ以下の平均粒子径を有するのが好ましい。無機粒子の平均粒子径が上記の範囲内であると、多孔質層に３０％以上５０％以下の空隙率を確保して、空隙内に充填される固体電解質のイオン伝導性を高く保つことができる。
ここで、平均粒子径とは、上記無機粒子の粒子径の平均値をいい、本発明においては、レーザー回折式粒度分布測定装置を用いて測定された５０％体積累積径（Ｄ５０）をいう。
【００２７】
上記無機粒子は、特に限定されず、例えば、従来公知の金属酸化物、金属水酸化物、炭酸塩、硫酸化物などを用いることができ、中でも、金属酸化物を用いるのが好ましい。
上記無機粒子としては、具体的には、例えば、酸化アルミニウム（アルミナ）、酸化マグネシウム、酸化イットリウム、酸化チタン、酸化亜鉛、二酸化ケイ素、酸化ジルコニウムなどの金属酸化物；水酸化アルミニウム、水酸化カルシウム、水酸化マグネシウムなどの水酸化物；炭酸カルシウム（軽質炭酸カルシウム、重質炭酸カルシウム、極微細炭酸カルシウムなど）、炭酸バリウム、炭酸マグネシウム、炭酸ストロンチウムなどの炭酸塩；硫酸カルシウム、硫酸バリウムなどの硫酸化物；また、その他に、カルシウムカーボネート、方解石、大理石、石膏、カオリンクレー、焼成クレー、タルク、セリサイト、光学ガラス、ガラスビーズなどが挙げられる。
この中でも、リチウムイオン伝導性部材の熱抵抗を低く抑えることができ且つ後述する無機結着剤との親和性が良好となる理由から、酸化アルミニウムおよび水酸化アルミニウムが好ましい。
【００２８】
また、上記無機粒子は、２種類以上の粒子や、２種類以上の平均粒子径を有する粒子を併用してもよい。
種類や平均粒子径の異なる粒子を併用することにより、上記多孔質層の強度の向上や、上記多孔質層の熱抵抗の低下を図ることができる。
【００２９】
更に、本発明においては、上記無機粒子の形状は特に限定はされず、例えば、球状、多面体状（例えば、２０面体状、１２面体状等）、立方体状、４面体状、表面に凹凸状ないし凸状の突起を複数有する形状（以下、「コンペイトウ形状」ともいう。）、板状、針状等いずれであってもよい。
【００３０】
＜無機結着剤＞
上記多孔質層に含まれる無機結着剤は、リン酸アルミニウム、ケイ酸ナトリウムおよび塩化アルミニウムからなる群から選択される少なくとも１種（以下、本段落においては「リン酸アルミニウム等」という。）である。
ここで、一般的に、無機粒子を結着させるためには、焼結を行うことが知られているが、特定の空隙を確保するためには、焼結の進行を制御する必要があった。
これに対し、本発明においては、リン酸アルミニウム等を無機結着剤として用いることにより、所定の厚さと空隙率を有する多孔質層を焼結せずに形成し、経年変化に強い多孔質層を形成することができる。
これは、リン酸アルミニウム等が、結着の初期において糊に似た挙動を示し、有機バインダー（例えば、エポキシ樹脂）などで結着するよりも無機粒子同士の空隙を保持する力が強いためであると考えられる。
【００３１】
＜リン酸アルミニウム＞
上記リン酸アルミニウムは、狭義のリン酸アルミニウムだけではなく、リン酸アルミニウムの他に、例えば、メタリン酸アルミニウム、オルトリン酸アルミニウム、ポリリン酸アルミニウム等が挙げられる。
また、上記リン酸アルミニウムとしては、市販のリン酸と市販の硫酸アルミニウム（または、水酸化アルミニウム、塩化アルミニウム、および、これらの混合物）とを水の存在下で反応させて得ることができる。さらに、塩化アルミニウムは水酸化アルミニウムの反応を触媒的に進行させる役割を有すると考えられるため、上記反応においては、水酸化アルミニウムと塩化アルミニウムの両方を添加することが好ましく、塩化アルミニウムの量が水酸化アルミニウムの量に対して、５〜１０％であることが好ましい。なお、反応物の中和が必要な場合は水酸化ナトリウム溶液を用いることができ、硫酸アルミニウムは、硫酸とアルミナとを反応させて製造してもよい。
【００３２】
本発明においては、上記リン酸アルミニウムと共に、リン酸塩化合物を用いてもよい。
上記リン酸塩化合物としては、水に不溶性であれば特に限定されず、その具体例としては、リン酸マグネシウム、リン酸カルシウム、リン酸亜鉛、リン酸バリウム、リン酸アルミニウム、リン酸ガリウム、リン酸ランタン、リン酸チタニウム、リン酸ジルコニウム等が挙げられる。
また、上記リン酸塩化合物を上記リン酸アルミニウムと併用する場合、５０質量％以上がリン酸アルミニウムであるのが好ましい。
【００３３】
＜ケイ酸ナトリウム＞
上記ケイ酸ナトリウムは、ケイ酸ソーダまたは水ガラスとも呼ばれるものであり、メタケイ酸のナトリウム塩であるＮａ2ＳｉＯ3が一般的だが、その他に、Ｎａ4ＳｉＯ4、Ｎａ2Ｓｉ2Ｏ5、Ｎａ2Ｓｉ4Ｏ9なども用いることができる。
メタケイ酸のナトリウム塩は、二酸化ケイ素を炭酸ナトリウムまたは水酸化ナトリウムと融解して得ることができる。
【００３４】
＜塩化アルミニウム＞
上記塩化アルミニウムは、無水塩化アルミニウム、塩化アルミニウム６水和物、ポリ塩化アルミニウム（水酸化アルミニウムを塩酸に溶解させて生成する塩基性塩化アルミニウムの重合体）のいずれであってもよい。
【００３５】
上記多孔質層には、上記無機粒子と無機結着剤以外に、他の化合物を含有してもよい。他の化合物としては、例えば、分散剤、反応促進剤等が挙げられ、また、これらと、上記無機粒子と無機結着剤との反応生成物等も挙げられる。
【００３６】
＜固体電解質＞
上記固体電解質は、リチウムイオン伝導性を有し、上述した多孔質層の空隙内に保持されるように全固体高分子電解質またはゲル電解質として固体化された電解質である。
固体電解質は、リチウム電解質塩を含有している。リチウム電解質塩としては、例えば、LiClO4、LiCF3SO3、LiPF6、LiPFn（CkF(2k+1)）(6-n)（ｎ＝１〜５、ｋ＝１〜８の整数）、LiI、LiBF4、LiCF3CO2、LiSCN、LiN(SO2CF3)2及びLiN(SO2F)2等のリチウム塩を挙げることができる。これらのリチウム電解質塩は、２種類以上の電解質を混合して用いてもよい。
【００３７】
また、固体電解質は、イオン伝導性ポリマーを含有することが好ましい。イオン伝導性ポリマーとしては、例えば、ポリエチレンオキシド（ＰＥＯ）、ポリプロピレンオキシド（ＰＰＯ）、およびこれらの誘導体（例えば、ポリエチレングリコールジメチルエーテル、ポリエチレングリコールジエチルエーテル、ポリエチレングリコールジアリルエーテル等）を挙げることができる。
【００３８】
また、固体電解質は、上述した多孔質層の一方の面および他方の面からそれぞれ露出する露出面に微小な凹凸形状を有するのが好ましい。これにより、固体電解質の露出面の表面積が向上するため、露出面に電極などを配置した時の接触抵抗を抑制することができる。
【００３９】
［リチウムイオン伝導性部材の製造方法］
以下に、本発明のリチウムイオン伝導性部材の製造方法（以下、単に「本発明の製造方法」ともいう。）について詳細に説明する。
本発明の製造方法は、無機粒子と無機結着剤を含む混合液を乾燥させることにより、空隙を有する多孔質層を形成する多孔質層形成工程と、多孔質層形成工程で形成された多孔質層およびリチウムイオン伝導性を有する固体電解質の少なくとも一方をプレスすることにより、多孔質層の空隙内に固体電解質を充填する電解質充填工程とを有するリチウムイオン伝導性部材の製造方法である。
ここで、無機粒子、無機結着剤および固体電解質としては、上述した本発明のリチウムイオン伝導性部材で説明したものと同様のものを用いることができる。
次に、本発明の製造方法が有する各工程について、所望により有していてもよい任意の工程とともに説明する。
【００４０】
＜多孔質層形成工程＞
上記多孔質層形成工程は、無機粒子と無機結着剤を含む混合液を乾燥させることにより、空隙を有する多孔質層を形成する工程である。
【００４１】
例えば、後述する混合液を平坦な成形台上にスクリーン印刷などの方法で塗布することで混合液を平面状に成形し、この成形体を後述する乾燥方法で乾燥することにより平面形状を有する多孔質層を得ることができる。
ここで、後述する電解質充填工程において電解質の充填を容易にするために、多孔質層を複数の部分に分けて形成するのが好ましい。例えば、図２（Ａ）に示すように、最終的な目的物である多孔質層２と比べて、それぞれ厚さを１／２とした２つの成形体１１ａおよび１１ｂが形成されるように混合液を成形する。続いて、図２（Ｂ）に示すように、２つの成形体１１ａおよび１１ｂを後述する乾燥方法により乾燥させることで、成形体１１ａおよび１１ｂに含まれる水分１２が蒸発して空隙６が形成されると共に無機粒子４同士が無機結着剤５で結着され、目的物である多孔質層２と比べて厚さが薄い２つの多孔質層１３ａおよび１３ｂを作製することができる。
なお、多孔質層の空隙率は、混合液に含まれる水分量を増やすほど高くすることができ、また無機粒子の平均粒子径を大きくするほど高くすることができる。本発明においては、多孔質層の空隙率が３０％以上５０％以下となるように、混合液に含まれる水分量と無機粒子の平均粒子径を調節するのが好ましい。
【００４２】
（混合液）
上記混合液は、上記無機粒子と上記無機結着剤とを含有する溶液であれば特に限定されないが、上記無機粒子と上記無機結着剤とを含有するスラリーであるのが好ましい。
また、上記混合液中の上記無機結着剤の含有量は、上記無機粒子１００質量部に対して５〜５０質量部であるのが好ましい。
【００４３】
本発明においては、上記無機結着剤として上記リン酸アルミニウムを用いる場合、上記混合液は、リン酸、水酸化アルミニウムおよび水を含有する液体を利用し、この液体中でリン酸と水酸化アルミニウムを反応させることによりリン酸アルミニウムを生成させた反応溶液を用いることができる。なお、リン酸アルミニウムが生成していることは、赤外分光光度計で形成した多孔質層の表面を分析すれば容易に確認することができる。
同様に、上記無機結着剤として上記塩化アルミニウムを用いる場合、上記混合液は、塩酸、水酸化アルミニウムおよび水を含有する液体を利用し、この液体中で塩酸と水酸化アルミニウムを反応させることにより塩化アルミニウムを生成させた反応溶液を用いることができる。なお、塩化アルミニウムが生成していることは、赤外分光光度計で形成した多孔質層の表面を分析すれば容易に確認することができる。
ここで、反応式に従う化学量論比で混合液を調整すると、反応が進むとともに液の粘度が急激に上昇するため、予め若干過剰の水を添加しておくことが望ましい。
また、形成される多孔質層の空隙中にリン酸根または塩酸根が残存することは基板の腐食等を引き起こすため、化学量論比よりも若干過剰の水酸化アルミニウムを添加しておくことが望ましい。
【００４４】
また、上記混合液は、後述する乾燥方法により乾燥された際に３０％以上５０％以下の空隙率を有する多孔質層が形成されるように、７質量％以上５０質量％以下の水分量を有することが好ましい。また、上記混合液は、３０％以上５０％以下の空隙率を有する多孔質層が形成されるように、０．１μｍ以上５μｍ以下の平均粒子径を有する無機粒子を含有することが好ましい。
【００４５】
（乾燥方法）
上記混合液の乾燥方法は特に限定されず、一般的に用いられる方法を選択できるが、無機結着剤により無機粒子が結着する反応を進めるために焼成（加熱乾燥）することが好ましい。
また、上記乾燥の温度は、１００〜３００℃が好ましく、１５０〜２８０℃であるのがより好ましく、２００〜２５０℃であるのがさらに好ましい。
水分を除去する観点から１００℃以上が好ましく、また、無機結着剤としてリン酸アルミニウムを用いる場合には、リン酸と水酸化アルミニウムの反応を進めて結着させるために１５０℃以上とするのが好ましく、さらに、得られたリン酸アルミニウムに残存する吸着水を完全に除去する観点から２００℃以上とするのが好ましい。
乾燥時間に関しては５分〜６０分が好ましく、２０分〜４０分がより好ましい。短時間では反応の進行が不十分であり、長時間になると製造コストが増大するためである。
また、無機結着剤としてリン酸アルミニウムを用いる場合には、上記混合液は水分を含む液のため、上記焼成（加熱乾燥）をする際に、焼成前に、リン酸アルミニウムが生成反応や結着反応を起こさない１００℃以下の温度で乾燥させてもよい。
【００４６】
この多孔質層形成工程により、空隙を有する多孔質層が形成される。
【００４７】
＜電解質充填工程＞
上記電解質充填工程は、多孔質層形成工程で形成された多孔質層およびリチウムイオン伝導性を有する固体電解質の少なくとも一方をプレスすることにより、多孔質層の空隙内に固体電解質が充填されたリチウムイオン伝導性部材を得る工程である。
ここで、上記多孔質層に充填する上記固体電解質は、本発明のリチウムイオン伝導性部材において説明したものと同様である。
【００４８】
上記多孔質層および上記固体電解質の少なくとも一方は、固体電解質の充填を容易にするために、例えばホットプレスにより、加熱しつつプレスすることが好ましい。この時、加熱温度を固体電解質のガラス転移温度以上の値に設定して、固体電解質がスムーズに充填されるように固体電解質の粘度を低下させることが好ましい。
【００４９】
また、上述した多孔質層形成工程において、多孔質層を複数の部分に分けて形成した場合には、複数の多孔質層で固体電解質を挟んでプレスすることで多孔質層に固体電解質を容易に充填することができる。すなわち、図２（Ｃ）に示すように、固体電解質３を挟むように２つの多孔質層１３ａおよび１３ｂを配置し、多孔質層１３ａおよび１３ｂを互いに近づけるように一方の面７と他方の面８をホットプレスする。例えば、ポリエチレンオキシドと過塩素酸リチウムが混合された固体電解質３を用いる場合には、６０℃〜１００℃程度の温度で且つ１×１０2Ｎ／ｃｍ2〜５×１０3Ｎ／ｃｍ2の加圧下で、１分〜３０分程度ホットプレスすることで、多孔質層１３ａおよび１３ｂ内に固体電解質３を容易に充填することができる。これにより、図２（Ｄ）に示すように、多孔質層１３ａおよび１３ｂ内に固体電解質３が均等に充填されると共に多孔質層１３ａの接合面１４ａと多孔質層１３ｂの接合面１４ｂを互いに熱圧着して１つの多孔質層２を形成することができる。
【００５０】
この電解質充填工程により、多孔質層の空隙内に固体電解質が充填されたリチウムイオン伝導性部材が得られる。
ここで、多孔質層の空隙内に固体電解質をプレスして充填することにより、固体電解質が多孔質内の無機粒子と接触しつつ充填されていくため、図３に示すように、多孔質層２の一方の面７および他方の面８からそれぞれ露出する固体電解質３の露出面９ａおよび９ｂに微小な凹凸１５を容易に形成することができる。これにより、固体電解質３の露出面９ａおよび９ｂの表面積が向上し、露出面９ａおよび９ｂに対する接触抵抗を低下させることができる。
なお、固体電解質の露出面により多くの微小な凹凸を形成して保護する観点から、図１（Ｂ）に示すように、固体電解質の露出面が多孔質層の一方の面および他方の面より内側に位置するように固体電解質を多孔質層内に充填するのが好ましい。これにより、図１（Ｂ）に示す固体電解質の露出面は、多孔質層内に位置されるため、例えばホットプレスする際にプレス板に露出面が直接接触することがなく、露出面を保護してより多くの微小な凹凸を保持することができる。
また、リチウムイオン伝導性部材への電極等の設置を容易にする観点から、図１（Ａ）に示すように、固体電解質の露出面が多孔質層の一方の面および他方の面の同一面内に位置するように固体電解質を多孔質層内に充填するのが好ましい。
【００５１】
［リチウムイオン蓄電素子］
以下に、本発明のリチウムイオン蓄電素子について詳細に説明する。
本発明のリチウムイオン蓄電素子は、上述した本発明のリチウムイオン伝導性部材と、リチウムイオン伝導性部材を挟んで配置される一対の電極とを有する蓄電素子であり、例えば、図４に示すリチウムイオン蓄電素子が挙げられる。
【００５２】
図４は、本発明のリチウムイオン蓄電素子の好適な実施態様の一例を示す模式的な断面図である。
図４のリチウムイオン蓄電素子２１は、上述したリチウムイオン伝導性部材１と、リチウムイオン伝導性部材１を挟んで配置される一対の電極（正極２２ａおよび負極２２ｂ）とを有する。正極２２ａは、リチウムイオン伝導性部材１の一方の面７から露出する固体電解質３の露出面９ａに接合されており、負極２２ｂは、リチウムイオン伝導性部材１の他方の面８から露出する固体電解質３の露出面９ｂに接合されている。
【００５３】
なお、図３に示すように、固体電解質３の露出面９ａおよび９ｂに微小な凹凸１５を形成した場合には、正極２２ａおよび負極２２ｂは、それぞれ露出面９ａおよび９ｂの微小な凹凸１５形状に沿うような微小な凹凸が表面に形成されたものを配置することが好ましい。
例えば、固体電解質３の露出面９ａおよび９ｂに対して正極２２ａおよび負極２２ｂを押し込むことにより、正極２２ａおよび負極２２ｂの表面はある程度の柔軟性を有するため変形し、微小な凹凸１５形状に沿うように正極２２ａおよび負極２２ｂをそれぞれ配置することができる。また、図１（Ｂ）に示すように、固体電解質３の露出面９ａおよび９ｂが多孔質層２の一方の面７および他方の面８より内側に位置する場合にも、正極２２ａおよび負極２２ｂを押し込むことにより、正極２２ａおよび負極２２ｂが多孔質層２の内部に入り込むと共にその表面が固体電解質３の微小な凹凸１５形状に沿うように変形し、微小な凹凸１５形状に沿うように正極２２ａおよび負極２２ｂをそれぞれ配置することができる。
これにより、正極２２ａと露出面９ａ並びに負極２２ｂと露出面９ｂの接触面積をそれぞれ向上させることができ、接触抵抗を低下させることができる。
【００５４】
＜一対の電極＞
上記一対の電極は、リチウムイオン伝導性部材を介したリチウムイオンの授受により充放電可能な材料から構成されており、リチウムイオン蓄電素子を組み入れるデバイス（例えば、リチウムイオン二次電池およびリチウムイオンキャパシタなど）に応じてその材料を選択することができる。
例えば、リチウムイオン蓄電素子をリチウムイオン二次電池に用いる場合には、正極はコバルト酸リチウム、マンガン酸リチウムおよびニッケル酸リチウムなどのリチウム遷移金属複合酸化物を正極活物質として含有することが好ましく、負極はチタン酸化物、チタン酸リチウム、タングステン酸化物、アモルファススズ酸化物、スズ珪素酸化物および酸化珪素などを負極活物質として含有するのが好ましい。
【００５５】
＜リチウムイオン伝導性部材＞
上記リチウムイオン伝導性部材は、上述したように、多孔質層の空隙内に固体電解質を充填したもので、上記正極と上記負極の間のリチウムイオンの移動を媒介する機能を有する。
ここで、リチウムイオン伝導性部材は、多孔質層の空隙率を３０％以上５０％以下とすることで、空隙内に充填される固体電解質のイオン伝導性が多孔質層に阻害されることを抑制し、正極と負極の間のイオン伝導率を高く保つことができる。
また、リチウムイオン伝導性部材は、上記正極と上記負極にそれぞれ接合される固体電解質の露出面に微小な凹凸を形成して表面積を向上させることで、正極および負極に対する接触抵抗を低下させることができ、固体電解質と正極または負極との間でイオンの伝達が妨げられることを抑制することができる。
また、リチウムイオン伝導性部材は、多孔質層により熱抵抗が低下されており、例えば低温環境下では多孔質層を介して外部で発生した熱を固体電解質に伝導することにより固体電解質の温度低下を抑制するなど、温度環境の変化に伴うリチウムイオン蓄電素子の機能低下を抑制して幅広い温度環境下に適応させることができる。
【００５６】
［リチウムイオン二次電池］
以下に、本発明のリチウムイオン二次電池について詳細に説明する。
本発明のリチウムイオン二次電池は、上述した本発明のリチウムイオン蓄電素子を有する二次電池であり、例えば、図５に示すリチウムイオン二次電池が挙げられる。
【００５７】
図５は、本発明のリチウムイオン二次電池の好適な実施態様の一例を示す模式的な断面図である。
図５に示すリチウムイオン二次電池３１は、いわゆる円筒型と呼ばれるものであり、一端部が開放された中空円柱形状の電池缶３２を有し、この電池缶３２の内部に、上述したリチウムイオン伝導性部材１を介して正極２２ａと負極２２ｂとを巻回すことにより上述したリチウムイオン蓄電素子２１が積層された巻回電極体３３と、巻回電極体３３の両側部に配置された絶縁板３４ａおよび３４ｂとが収容されている。また、電池缶３２の一端部に形成された開口部を塞ぐように電池蓋３５が配置され、この電池蓋３５と正極２２ａが正極リード３６で電気的に接続されると共に、電池缶３２と負極２２ｂが負極リード３７で電気的に接続されている。
【００５８】
ここで、リチウムイオン蓄電素子２１は、多孔質層２の両側部３８および３９がそれぞれ絶縁板３３および３４と当接するように配置されることが好ましい。また、絶縁板３３および３４は、絶縁性が保たれ且つ熱伝導率がより高いものを用いることが好ましい。これにより、リチウムイオン蓄電素子２１と外部との間の熱伝導を効率よく行うことができ、例えば、リチウムイオン二次電池３１を自動車に設置した場合には、低温環境下において、自動車のエンジン等で発生した熱を絶縁板３３および３４を介して多孔質層２に効率よく伝達して固体電解質の温度低下を抑制するなど、温度環境の変化に伴うリチウムイオン二次電池３１の機能低下を抑制して幅広い温度環境下に適応させることができる。
【実施例】
【００５９】
以下に実施例を示して本発明を具体的に説明する。ただし、本発明はこれらに限定されない。
【００６０】
＜リチウムイオン伝導性部材の作製＞
（実施例１）
（多孔質層の作製）
アルミナゾル５２０（平均粒子径：２０ｎｍ、固形分濃度：２０％、日産化学工業株式会社製）４１ｇと、リン酸８５％（和光純薬工業株式会社製）４８ｇと、水酸化アルミニウム（和光純薬工業株式会社製）１１ｇとを混合した多孔質層形成溶液（混合液）を調製した。
調製した多孔質層形成溶液を平坦な成形台上に塗布して２つの平面状の成形部分を形成した後に、１８０℃で５分間乾燥させることにより、それぞれ厚さ３０μｍの２つの多孔質層を作製した。
なお、多孔質層におけるリン酸アルミニウム（無機結着剤）の存在は、赤外分光法（ＩＲ）により確認した。
【００６１】
（固体電解質の作製）
ドライルーム中で、高分子電解質として平均分子量(Ｍｖ)４００万のポリエチレンオキサイド（ＰＥＯ、シグマアルドリッチジャパン株式会社製）に、[ＰＥＯ中のエチレンオキサイド部位数] / [リチウムイオン数]（以後、[ＥＯ] / [Ｌｉ]と記載）＝２０の割合でリチウム電解質塩として過塩素酸リチウム（ＬｉＣｌＯ4）を加えて、乳鉢中で均一に混合し、一定量の混合物を厚さ５０μｍの離型フィルム（三井化学東セロ株式会社製、高機能ポリオレフィンフィルム、オピュラン(R)）に挟み、７５℃の温度で且つ１×１０2Ｎ／ｃｍ2〜１×１０3Ｎ／ｃｍ2の圧力下で、１０分間ホットプレスした後に、離型フィルムを剥がすことで固体電解質を作製した。
【００６２】
（リチウムイオン伝導性部材の作製）
次に、２つの多孔質層の間に固体電解質を挟んだ構造体を、厚さ５０μｍの離型フィルム（三井化学東セロ株式会社製、高機能ポリオレフィンフィルム、オピュラン(R)）に挟み、７５℃の温度で且つ１×１０2Ｎ／ｃｍ2〜１×１０3Ｎ／ｃｍ2の圧力下で、１０分間ホットプレスした後に、離型フィルムを剥がすことでイオン伝導性部材を作製した。
【００６３】
（実施例２）
以下に示す組成のバインダー液Ａ１００ｇに、無機粒子として平均粒子径が０．５２μｍのアルミナ（ＡＬ−１６０ＳＧ−３、昭和電工株式会社製）を１００ｇ添加し、撹拌して調製された多孔質層形成溶液（混合液）を用いて多孔質層を作製した以外は、実施例１と同様の方法により、リチウムイオン伝導性部材を作製した。
＜バインダー液Ａの組成＞
・リン酸８５％        (和光純薬工業株式会社製)  ４８ｇ
・水酸化アルミニウム(和光純薬工業株式会社製)    １１ｇ
・水                                            ４１ｇ
【００６４】
（実施例３）
多孔質層形成溶液に用いる無機粒子を平均粒子径が４μｍのアルミナ（ＡＬ−４７−Ｈ、昭和電工株式会社製）に変更した以外は、実施例２と同様の方法により、リチウムイオン伝導性部材を作製した。
【００６５】
（実施例４）
多孔質層形成溶液に用いる無機粒子を平均粒子径が１２μｍのアルミナ（ＡＳ−４０、昭和電工株式会社製）に変更した以外は、実施例２と同様の方法により、リチウムイオン伝導性部材を作製した。
【００６６】
（実施例５）
３号ケイ酸ソーダ原液（比重１．４、富山化学株式会社製）と水を質量比１：１となるように混合したバインダー液Ｂ１００ｇに、無機粒子として平均粒子径が０．５２μｍのアルミナ（ＡＬ−１６０ＳＧ−３、昭和電工株式会社製）を１００ｇ添加し、撹拌して調製された多孔質層形成溶液（混合液）を用いて多孔質層を作製した以外は、実施例１と同様の方法により、リチウムイオン伝導性部材を作製した。
【００６７】
（実施例６）
以下に示す組成のバインダー液Ｃ１００ｇに、無機粒子として平均粒子径が０．５２μｍのアルミナ（ＡＬ−１６０ＳＧ−３、昭和電工株式会社製）を１００ｇ添加し、撹拌して調製された多孔質層形成溶液（混合液）を用いて多孔質層を作製した以外は、実施例１と同様の方法により、リチウムイオン伝導性部材を作製した。
＜バインダー液Ｃの組成＞
・塩酸８５％        (和光純薬工業株式会社製)    ４６．９ｇ
・水酸化アルミニウム(和光純薬工業株式会社製)    １１ｇ
・水                                            ９０ｇ
【００６８】
（実施例７）
多孔質層形成溶液に用いる無機粒子を水酸化アルミニウム（ＢＦ０１３、平均粒子径：１．２μｍ、日本軽金属株式会社製）に変更した以外は、実施例２と同様の方法により、リチウムイオン伝導性部材を作製した。
【００６９】
（実施例８）
多孔質層形成溶液に用いる無機粒子を水酸化アルミニウム（ＢＦ０１３、平均粒子径：１．２μｍ、日本軽金属株式会社製）に変更した以外は、実施例５と同様の方法により、リチウムイオン伝導性部材を作製した。
【００７０】
（実施例９）
多孔質層形成溶液に用いる無機粒子を水酸化アルミニウム（ＢＦ０１３、平均粒子径：１．２μｍ、日本軽金属株式会社製）に変更した以外は、実施例６と同様の方法により、リチウムイオン伝導性部材を作製した。
【００７１】
（実施例１０）
バインダー液Ａ中の水分量を１０ｇに変更した以外は、実施例２と同様の方法により、リチウムイオン伝導性部材を作製した。
【００７２】
（実施例１１）
バインダー液Ａ中の水分量を８２ｇに変更した以外は、実施例２と同様の方法により、リチウムイオン伝導性部材を作製した。
【００７３】
（実施例１２）
バインダー液Ａ中の水分量を１２３ｇに変更した以外は、実施例２と同様の方法により、リチウムイオン伝導性部材を作製した。
【００７４】
（比較例１）
ドライルーム中で、高分子電解質として平均分子量(Ｍｖ)４００万Ｍのポリエチレンオキサイド（ＰＥＯ、シグマアルドリッチジャパン株式会社製）に、［ＥＯ］／［Ｌｉ］＝２０の割合でリチウム電解質塩として過塩素酸リチウム（ＬｉＣｌＯ4）を加えて、乳鉢中で均一に混合し、一定量の混合物を厚さ５０μｍの離型フィルム（三井化学東セロ株式会社製、高機能ポリオレフィンフィルム、オピュラン(R)）に挟み、７５℃の温度で且つ１×１０2Ｎ／ｃｍ2〜１×１０3Ｎ／ｃｍ2の圧力下で、１０分間ホットプレスした後、離型フィルムを剥がすことでリチウムイオン伝導性部材を作製した。
【００７５】
作製したリチウムイオン伝導性部材に含まれる多孔質層の空隙率は、嵩密度をアルキメデス法により算出し、真密度を気相置換法（ピクノメータ法）により測定し、得られた結果を上記式（１）に代入した値を算出した。この結果を下記第１表に示す。
【００７６】
また、リチウムイオン伝導性部材のイオン伝導率は、０．８ｃｍφのステンレス円盤（面積２ｃｍ2）２枚に銀ペースト（化研テック株式会社、ＣＲ−２８００）を塗布し、その平板２枚の間に測定用のリチウムイオン伝導性部材（面積１．２ｃｍ2、厚み６０μｍ）を挟み、９０℃で１時間乾燥することで作製したセルを、６０℃の温度で且つ乾燥空気を１０Ｌ／ｍｉｎでパージした恒温槽中に静置し、インピーダンス測定器（EG&G Instruments社製）により抵抗値を測定して求めた。この時、ステンレス円盤に塗布された銀ペーストは、固体電解質の露出面の微小な凹凸形状に沿うように変形されている。この結果を下記第１表に示す。
【００７７】
また、リチウムイオン伝導性部材の熱抵抗は、冷熱サイクルの印加の前後で熱抵抗（Ｋ／Ｗ）を測定した。具体的には、リチウムイオン伝導性部材に通電することで発熱させ、このときの温度上昇を熱抵抗評価装置（ＭＯＤＥＬ  ＤＶＦＮ２４０、株式会社キャッツ電子設計社製）により電圧換算して測定した。なお、冷熱サイクルは、−４０℃〜＋１２５℃の３０分１サイクルを１０００回繰り返した。この結果を下記第１表に示す。
【００７８】
【表１】
2015046318.tif 000003
【００７９】
第１表に示す結果から、多孔質層の空隙内に固体電解質を配置した実施例１〜１２は、固体電解質のみの比較例１と比較して、熱抵抗が大きく低下していることがわかった。
【００８０】
また、多孔質層の空隙率が３０％以上５０％以下の実施例２〜９、１１および１２は、空隙率が３０％未満の実施例１および１０と比較して、イオン伝導率が比較例１と同程度まで向上しており、リチウムイオンが多孔質層に妨げられることなく固体電解質内を移動できることが示唆された。
さらに、多孔質層の空隙率が３０％以上４０％以下の実施例２、３、５および６は、空隙率が４０％より大きい実施例４、７〜９、１１および１２と比較して、熱抵抗が５０Ｋ／Ｗ以下まで低下しており、イオン伝導率を高く保った状態で熱抵抗のみを大きく低下できることがわかった。
【００８１】
また、実施例１〜４において、無機粒子の粒径が大きいほど多孔質層の空隙率が大きくなっており、無機粒子の粒径に応じて多孔質層の空隙率を調節できることがわかった。ここで、無機粒子の粒径を０．１μｍ以上５μｍ以下とすることで、多孔質層の空隙率を３０％以上５０％以下に調節できることがわかった。
また、実施例１０〜１２において、混合液の水分量が増加するほど多孔質層の空隙率が大きくなっており、混合液の水分量に応じて多孔質層の空隙率を調節できることがわかった。ここで、混合液の水分量を７質量％以上５０質量％以下とすることで、多孔質層の空隙率を３０％以上５０％以下に調節できることがわかった。
【００８２】
また、実施例４、６〜８、１１および１２は、イオン伝導率が固体電解質のみを用いた比較例１よりも大きく向上している。これは、多孔質層の一方の面および他方の面からそれぞれ露出する固体電解質の露出面に微小な凹凸が形成されており、この凹凸形状により露出面の表面積が向上して電極との接触抵抗が低下したことによるものと考えられた。
【符号の説明】
【００８３】
１  リチウムイオン伝導性部材、２，１３ａ，１３ｂ  多孔質層、３  固体電解質、４  無機粒子、５  無機結着剤、６  空隙、７  多孔質層の一方の面、８  多孔質層の他方の面、９ａ，９ｂ  露出面、１１ａ，１１ｂ  成形体、１２  水分、１４ａ，１４ｂ  接合面、１５  凹凸、２１  リチウムイオン蓄電素子、２２ａ  正極、２２ｂ  負極、３１  リチウムイオン二次電池、３２  電池缶、３３  巻回電極体、３４ａ，３４ｂ  絶縁板、３５電池蓋、３６  正極リード、３７  負極リード、３８，３９  側部
【図１】
2015046318.tif 000004
【図２】
2015046318.tif 000005
【図３】
2015046318.tif 000006
【図４】
2015046318.tif 000007
【図５】
2015046318.tif 000008